(57)【特許請求の範囲】
【請求項１】
バインダー樹脂と光拡散剤とを含む光拡散層を備えた光拡散フィルムであって、
前記バインダー樹脂は、アクリルポリオールとイソシアネートとの反応により得られる熱硬化型アクリル系樹脂又はポリエステルポリオールとイソシアネートとの反応により得られる熱硬化型ポリエステル系樹脂を含み、
前記光拡散層は、分子中に少なくとも１個のフルオロアルキル基と、少なくとも１個のエーテル結合を有するフッ素系添加剤を、前記バインダー樹脂１００重量部に対し、３重量部以上、１５重量部以下含むことを特徴とする光拡散フィルム。
【請求項２】
請求項１に記載の光拡散フィルムであって、
前記光拡散層は、光拡散剤をバインダー樹脂１００重量部に対し、２０重量部以上、６０重量部以下含有し、光拡散フィルムのヘーズが３０％以上、５０％未満であることを特徴とする光拡散フィルム。
【請求項３】
光源と、前記光源に近接して配置され、導光又は光拡散のための光学板と、前記光学板の光出射側に配置されたレンズシートと、前記レンズシートの光出射側と反対の側及び／又は前記レンズシートの光出射側に配置された光拡散シートとを備えた光源装置において、前記光拡散シートが請求項１または２に記載の光拡散フィルムであることを特徴とする光源装置。
【請求項４】
光源と、前記光源に近接して配置され、導光又は光拡散のための光学板と、前記光学板の光出射側に配置されたレンズシートと、前記レンズシートの光出射側と反対の側に配置された第１の光拡散シートと、前記レンズシートの光出射側に配置された第２の光拡散シートとを備えた光源装置において、前記第２の光拡散シートが請求項１または２に記載の光拡散フィルムであることを特徴とする光源装置。
【請求項５】
請求項４に記載の光源装置であって、
前記第１の光拡散シートは、ヘーズが８０〜９５％、クラリティが５〜２０％であり、前記第２の光拡散シートは、ヘーズが３０〜５０％、クラリティが２０〜３５％であることを特徴とする光源装置。
【発明の詳細な説明】
【技術分野】
【０００１】
本発明は、液晶ディスプレイ用光源装置やスクリーンに用いられる光拡散シートや防眩フィルムなどに好適な光拡散フィルムに関し、特に本来の性能を損なうことなく、印刷適性や加工性の向上を図った光拡散フィルムに関する。
【背景技術】
【０００２】
光拡散性を備えた光学フィルムは、液晶ディスプレイやスクリーンなどに多用されている。例えば、液晶ディスプレイの光源装置では、光源からの光を平面状の光にするための導光板の上（光出射側）に、光源からの光の均一化を図るために光拡散シートが配置される。導光板の上には、導光板から出射した光を前方に向けるためのプリズムシート等のレンズシートが配置されることが多く、その場合、レンズシートの上にもプリズム等のパターンを見えなくするために光拡散シートが配置される場合がある。【０００３】
レンズシートの上に配置される光拡散シートは、導光板の上に配置される光拡散シートとは求められる光学特性が異なるため、前者を「上用」、後者を「下用」と呼ぶこともある。具体的には、下用の光拡散シートは、輝度を向上させるためのフィルムであるため、輝度が高くしかもヘーズが高いことが要求される。一方、上用の光拡散シートは、レンズのギラツキを抑え、またレンズのキズを隠すという目的から、クラリティ（写像性）が低いことが求められる。【０００４】
実用されている多くの光拡散フィルムは、バインダー樹脂に顔料や樹脂ビーズなどの光拡散剤を分散させた光拡散層を備えており、バインダー樹脂としては熱硬化型樹脂や電離放射線硬化型樹脂が用いられている（特許文献１、特許文献２）。電離放射線硬化型樹脂は、熱硬化型樹脂に比べ、ヘーズ、クラリティ、輝度のバランスの調整がしやすく、例えば、液晶ディスプレイの光拡散シートに用いる場合、下用と上用のいずれについても要求特性を満たすことが容易である。
【特許文献１】特開２００６−５８４５３号公報
【特許文献２】特開２００２−９８８０９号公報
【発明の開示】
【発明が解決しようとする課題】
【０００５】
光拡散シートは、用途に応じて適切なサイズに切断して用いられる。また用途によっては表面に印刷が施される場合がある。例えば、上述した液晶ディスプレイに用いられる上用光拡散シートでは、液晶表示画面の端部からの光漏れを防止するために光拡散シートの端部にベタで額縁印刷を施す場合がある。【０００６】
このような切断加工や印刷に際し、バインダー樹脂として電離放射線硬化型樹脂を用いている光拡散シートでは、切断時に切りかすがでやすいという問題や印刷インクの接着性が悪いという問題がある。バインダー樹脂として熱硬化型樹脂を用いている光拡散シートでは、このような問題は低減されるが、ヘーズ、クラリティ、輝度のバランスをとることが困難であった。特に、クラリティが低く且つ輝度が高いことが求められる上用光拡散シートにおいて、適切なヘーズと輝度となるように光拡散剤を添加した場合には、クラリティが高すぎ、レンズシートのぎらつきを抑えることができない。逆にクラリティを低くした場合には輝度も低下するという問題を生じた。【０００７】
本発明は、これら課題を解決し、加工時の切りかすの発生が少なく、また印刷インクとの接着性が良好で、しかも光拡散シートとしての特性を備えた光拡散フィルムを提供することを目的とする。
【課題を解決するための手段】
【０００８】
上記課題を解決するため、本発明者らは、バインダー樹脂として熱硬化型樹脂を用いた光拡散層の改良について鋭意研究した結果、光拡散層に特定の液状またはペースト状フッ素系添加剤を添加した場合に、熱硬化型樹脂のもつ印刷適性や断裁適性を損なうことなく、所望の輝度とクラリティ、特に輝度の向上とクラリティの抑制を図ることができることを見出し本発明に至ったものである。
即ち、本発明の光拡散フィルムは、バインダー樹脂と光拡散剤とを含む光拡散層を備え、前記バインダー樹脂は、アクリルポリオールとイソシアネートとの反応により得られる熱硬化型アクリル系樹脂又はポリエステルポリオールとイソシアネートとの反応により得られる熱硬化型ポリエステル系樹脂を含み、前記光拡散層は、分子中に少なくとも１個のフルオロアルキル基と、少なくとも１個のエーテル結合を有するフッ素系添加剤を、バインダー樹脂１００重量部に対し、３重量部以上、１５重量部以下含むことを特徴とする。
【００１０】
また本発明の光拡散フィルムは、前記光拡散層が、光拡散剤をバインダー樹脂１００重量部に対し、２０重量部以上、６０重量部以下含有し、光拡散フィルムのヘーズが３０％以上、５０％未満であることを特徴とする。【００１２】
本発明の光源装置は、上記光拡散フィルムを用いたことを特徴とするものである。即ち、本発明の光源装置は、光源と、前記光源に近接して配置され、導光又は光拡散のための光学板と、前記光学板の光出射側に配置されたレンズシートと、前記レンズシートの光出射側と反対の側及び／又は前記レンズシートの光出射側に配置された光拡散シートとを備え、前記光拡散シートが本発明の光拡散フィルムである。【００１３】
また本発明の光源装置は、光源と、前記光源に近接して配置され、導光又は光拡散のための光学板と、前記光学板の光出射側に配置されたレンズシートと、前記レンズシートの光出射側と反対の側に配置された第１の光拡散シートと、前記レンズシートの光出射側に配置された第２の光拡散シートとを備え、前記第２の光拡散シートが本発明の光拡散フィルムであることを特徴とする。【００１４】
また本発明の光源装置は、前記第１の光拡散シートのヘーズが８０〜９５％、クラリティが５〜２０％であり、前記第２の光拡散シートのヘーズが３０〜５０％、クラリティが２０〜３５％であることを特徴とする。
【発明を実施するための最良の形態】
【００１５】
以下、本発明の光拡散フィルムの実施の形態を説明する。
まず本発明の光拡散フィルムの構造を図１に示す。本発明の光拡散フィルム１０は、図１（ａ）に示すように、光拡散層１１の単層からなるものでよいし、同図（ｂ）に示すように、支持体１２の上に光拡散層１１を設けたものでもよい。【００１６】
支持体１２としては、光透過率が高く、透明性に優れた材料であれば、特に限定されず、例えば、ポリエチレンテレフタレート、ポリエチレンナフタレートなどのポリエステル系樹脂、ジアセチルセルロース、トリアセチルセルロースなどのセルロース系樹脂、ポリカーボネート系樹脂、ポリメチルメタクリレートなどのアクリル系樹脂などが挙げられる。【００１７】
支持体１２の、光拡散層１１を設けた側とは反対の側には、光拡散フィルムのカールを防止するとともに耐擦傷性を高めるためにバックコート層１３（図１（ｃ））などを設けることが好ましい。本発明の光拡散フィルムをバックライトの上用光拡散フィルムとして用いる場合、光拡散層１１（凹凸のある面）は、光出射側に配置され、その反対側がレンズシートと接することになる。このレンズシートと接する面に耐擦傷性のバックコート層１３を設けることにより、傷の発生を防止できる。バックコート層１３を構成する材料としては、後述する光拡散層１１のバインダー樹脂と同様の樹脂を用いることが好ましい。
【００１８】
支持体１２の厚みは、特に限定されないが、バックライト装置の上用光拡散シートとして用いる場合、１２〜２５０μｍが好適である。【００１９】
次に光拡散フィルムの光拡散層１１について説明する。光拡散層は、基本的に、バインダー樹脂と光拡散剤とからなる。【００２０】
バインダー樹脂としては、主として熱硬化型樹脂を用いる。熱硬化型樹脂を用いることにより、高い硬度を保ちながら、電離放射線硬化型樹脂を用いる場合に比べ、機械加工した場合の加工時の切りかすの発生が少なく、印刷適性を向上させることができる。従って、本発明の光拡散フィルムをバックライトの上用光拡散シートとして用いた場合に、額縁印刷等を定着性よく施すことができる。【００２１】
熱硬化型樹脂としては、尿素樹脂、メラミン樹脂、フェノール樹脂、エポキシ樹脂、不飽和ポリエステル樹脂、アルキッド樹脂、ウレタン樹脂、アクリル系樹脂、ポリウレタン、フッ素系樹脂、シリコン系樹脂及びポリアミドイミドなど公知の熱硬化型樹脂を用いることができるが、特に、透明性及び硬度の高いものが好ましい。具体的には、アクリルポリオールとイソシアネートとの反応により得られるアクリル系樹脂、ポリエステルポリオールとイソシアネートとの反応により得られるポリエステル樹脂が好適である。また硬化後の硬度は、鉛筆硬度でH以上であることが好ましい。
バインダー樹脂は、上記熱硬化型樹脂を、バインダー樹脂の少なくとも８０重量％以上、好ましくは９０重量％以上含む。熱硬化型樹脂のほかに、印刷適性、断裁性を改善するために、アクリル系樹脂、ポリエステル系樹脂等の熱可塑性樹脂を含んでいてもよい。【００２２】
さらに光拡散層は、バインダー樹脂の他に、分子中に親水性基を含有しないフッ素系添加剤を含む。バインダー樹脂として熱硬化型樹脂を用いるとともに分子中に親水性基を含有しないフッ素系添加物を添加することにより、電離放射線硬化型樹脂を用いた場合と同じように、層表面に「うねり」（単に光拡散剤が表面から突出して形成される凸部だけでなく、その周囲のバインダー樹脂の層を持ち上げる現象）が発生し、効果的に光拡散性を生じさせることができる。これにより、輝度を低下させることなくクラリティ（写像性）を低く抑える効果が得られる。このように熱硬化型樹脂を主成分とするバインダー樹脂に上記フッ素系添加物を加えることにより、熱硬化型樹脂だけでは達成することが困難であったバランスのよい光学特性、即ち、良好なヘーズ、低いクラリティ且つ輝度を得ることができる。【００２３】
さらに上述した「うねり」の発生を利用することにより、光拡散剤の添加量を少なくできる。
フッ素系添加剤としては、分子中に１以上のフルオロアルキル基が導入されたオリゴマーが用いられる。このようなオリゴマーは、添加する前の状態において液状又はペースト状である。また、フッ素系添加剤分子中に、スルホン酸基、カルボン酸基などの親水性基を含まないものを用いる。分子中に親水性基を含むフッ素系添加剤では、クラリティを低減することが困難である。このため上用光拡散シートとしたときに、下側に配置されるプリズムシートのパターンが視認されてしまう。
またバインダー樹脂との相溶性が良好なものが好ましい。バインダー樹脂との相溶性が良好なものを用いることにより、効果的に「うねり」を発生させることができる。【００２４】
バインダー樹脂としてアクリル系樹脂、ポリエステル系樹脂を用いる場合には、特にエーテル結合を含むオリゴマーが好ましい。具体的には、炭素数Ｃ3〜Ｃ12のパーフルオロアルキル基を有するポリオキシエチレンエーテルが好ましい。【００２５】
上記フッ素系添加剤の含有量は、光拡散剤の添加量によって異なり、光拡散剤の添加量が多くなれば、液状又はペースト状フッ素系添加剤の含有量も多くする必要がある。一例として、バインダー樹脂１００重量部に対する光拡散剤の添加量が４０重量部以下の場合、バインダー樹脂１００重量部に対し、好ましくは３重量部以上、１５重量部以下、より好ましくは５重量部以上、１０重量部以下である。添加量を３重量部以上とすることにより、クラリティを下げることができ、また１５重量部以下とすることにより、輝度を適正な範囲に保つことができる。【００２６】
光拡散層に添加される光拡散剤としては、アクリル樹脂、ポリウレタン、ポリ塩化ビニル、ポリスチレン、ポリアミド、ポリカーボネート等の樹脂ビーズが用いられる。特にアクリル樹脂、ポリスチレンが好ましい。樹脂ビーズの平均粒径は、好ましくは１〜２０μｍ、より好ましくは３〜１０μｍである。特に上用光拡散シートとして用いる場合には、平均粒径１０μｍ以下であって、最大粒径３０μｍ以上の粒子を含まないことが好ましい。３０μｍ以上の粒子は、異物として視認されてしまうためである。【００２７】
光拡散層における樹脂ビーズの含有量は、光拡散フィルムの用途によっても異なるが、上用光拡散シートとして用いる場合は、下用光拡散シートとして用いる場合より少なく、バインダー樹脂１００重量部に対し２０〜６０重量部程度、好ましくは２５〜６０重量部とする。また防眩性フィルム等の光拡散フィルムとして用いる場合には、５〜１５重量部程度とする。【００２８】
光拡散層は、上述した熱硬化型樹脂を主成分とするバインダー樹脂、液状又はペースト状フッ素系添加剤および樹脂ビーズのほか、これらの特性を阻害しない範囲で、紫外線吸収剤等の添加剤を添加することができる。光拡散層の厚みは、特に限定されないが、通常５〜１５μｍである。【００２９】
本発明の光拡散フィルムは、光拡散層を構成する材料に適宜溶剤を加え調製した塗布液を公知の塗布方法で支持体上に塗工し、加熱し硬化させることにより作製することができる。或いは光拡散層を構成する材料を押出成型等によりフィルム状に加工することも可能である。【００３０】
次に本発明の光拡散フィルムを用いた光源装置の一実施の形態を説明する。図２は、本発明の光拡散フィルムを用いた光源装置の一例を示す図である。図示する光源装置２０は、エッジライト方式のバックライト装置で、光源２１と、導光板２２と、その上に置かれた下用光拡散シート２３と、導光板２２の光を上部に向けるためのレンズシート２４と、レンズシート２４の上に置かれた上用光拡散シート２５とを備えている。【００３１】
レンズシートとは、入射された光に対し特定の集光特性或いは屈折特性を有するもので、所定の頂角を有するプリズムシートの他、レンチキュラーレンズや半球状、砲弾状などの種々の形状のシートを含む。特に好ましいレンズシートとして、砲弾状のプリズムシートやプリズム角度９０°〜１００°の頂角を有するプリズムシートが挙げられる。【００３２】
光拡散シート２３、２５は、一般には、透明な樹脂バインダーに光拡散剤を含有せしめた光拡散層を備えたフィルムである。本発明の光源装置においては、上用光拡散シート２５として、上述した本発明の光拡散フィルムが用いられている。光拡散フィルムは、その凹凸面が光出射側、すなわちレンズシート２４と反対の側となるように配置される。なお、図示していない他の部材、例えば、反射フィルムが導光板の下に配置される場合もある。下用光拡散シート２３としては、一般的な光拡散フィルムを用いることができ、１枚ないし２枚のプリズムシートと組み合わせたときに輝度が高く且つ導光板のパターンが消えるものが好ましい。【００３３】
本発明の光拡散フィルムを用いた上用光拡散シート２５で実現される光学特性は、一例として、ＪＩＳ  Ｋ７１０５：１９８１におけるヘーズが３０〜５０％、好ましくは３０〜４０％、ＪＩＳ  Ｋ７１０５：１９８１におけるクラリティが２０〜３５％、好ましくは２５〜３０％、ＪＩＳ  Ｋ７１０５：１９８１における全光線透過率が８５％以上である。一方、下用光拡散シート２３の光学特性は、ＪＩＳ  Ｋ７１０５：１９８１におけるヘーズが８０〜９５％、好ましくは８５〜９０％、ＪＩＳ  Ｋ７１０５：１９８１におけるクラリティが５〜２０％、好ましくは１０％程度、ＪＩＳ  Ｋ７１０５：１９８１における全光線透過率が９５％以上である。【００３４】
下用光拡散シート２３としてヘーズが高く且つクラリティが低いものを用いることにより、高い輝度と光拡散性を得ることができる。また上用光拡散シート２５として、比較的低いヘーズを保ちながらクラリティを低くすることにより、輝度の低下を抑えて、しかもその下に置かれたレンズシートによるぎらつきを抑えるとともにレンズシートのレンズパターンや傷などを見えにくくすることができる。
上述した光学特性を得るために、下用光拡散シートの光拡散層は、以下のような構成が好ましい。バインダー樹脂としては、本発明の光拡散フィルムについて説明した熱硬化型樹脂のほか、例えば１分子中に２個以上のアクリロイル基を有し、架橋硬化することにより３次元網目構造となるアクリル系プレポリマー等からなる光重合性プレポリマーや、単官能アクリルモノマーや多官能アクリルモノマー等の電離放射線硬化型樹脂を用いることができる。フッ素系添加剤は必須ではない。また光拡散剤としても本発明の光拡散フィルムで用いるものと同様のものを用いることができるが、その添加量はバインダー樹脂１００重量部に対し５０〜２５０重量部、好ましくは１００〜２５０重量部とする。【００３５】
なお本発明の光源装置として、図２では、導光板を用いたエッジライト方式のバックライトを説明したが、本発明の光源装置は、拡散板の下側に光源を配置し、上側に下用光拡散シート、レンズシート、上用光拡散シートを順に配置したバックライトにも同様に適用することができる。
【実施例】
【００３６】
以下、本発明の実施例を説明する。以下の実施例において「部」、「％」は特に断らない限り、「重量部」、「重量％」を意味する。【００３７】
［実施例１］
厚み１００μｍの透明高分子フィルム（ルミラーT60：東レ社）の一方の表面に下記組成の光拡散用塗布液をバーコーティングにより塗布し、加熱硬化させ、厚み約１０μｍの光拡散層を形成した。【００３８】
＜光拡散層用塗布液＞
・アクリルポリオール                    ３２．４部
（アクリディック49-394IM：大日本インキ化学工業社）
（固形分５０％）
・ポリメチルメタクリレート真球状粒子      ８．０部
（テクポリマーMBX-5：積水化成品工業社）
・フッ素系添加剤                          ０．６部
（メガファックF444：大日本インキ化学工業社）
・希釈溶剤                              ６１．３部
・硬化剤                                  ６．３部
（タケネートD110N：三井化学ポリウレタン社）【００３９】
［実施例２］
実施例１の光拡散層用塗布液におけるフッ素系添加剤の量を、３．０部に変更した以外は、実施例１と同様にして光拡散層を形成し、光拡散フィルムを得た。【００４０】
［実施例３］
実施例１と同じ透明高分子フィルム（ルミラーT60：東レ社）の一方の表面に下記組成の光拡散用塗布液をバーコーティングにより塗布し、加熱硬化させ、厚み約１０μｍの光拡散層を形成した。【００４１】
＜光拡散層用塗布液＞
・アクリルポリオール                    ３２．４部
（アクリディック49-394IM：大日本インキ化学工業社）
（固形分５０％）
・ポリメチルメタクリレート真球状粒子      ８．０部
（テクポリマーMBX-5：積水化成品工業社）
・フッ素系添加剤                          ０．６部
（メガファックF142D：大日本インキ化学工業社）
・希釈溶剤                              ６１．３部
・硬化剤                                  ６．３部
（タケネートD110N：三井化学ポリウレタン社）【００４２】
［実施例４］
実施例３の光拡散層用塗布液におけるフッ素系添加剤の量を、３．０部に変更した以外は、実施例３と同様にして光拡散層を形成し、光拡散フィルムを得た。【００４３】
［比較例１］
実施例１と同じ透明高分子フィルム（ルミラーT60：東レ社）の一方の表面に下記組成の光拡散用塗布液をバーコーティングにより塗布し、加熱硬化させ、厚み約１０μｍの光拡散層を形成した。【００４４】
＜光拡散層用塗布液＞
・アクリルポリオール                    ３２．４部
（アクリディック49-394IM：大日本インキ化学工業社）
（固形分５０％）
・ポリメチルメタクリレート真球状粒子      ８．０部
（テクポリマーMBX-5：積水化成品工業社）
・希釈溶剤                              ６１．３部
・硬化剤                                  ６．３部
（タケネートD110N：三井化学ポリウレタン社）【００４５】
［比較例２］
実施例１と同じ透明高分子フィルム（ルミラーT60：東レ社）の一方の表面に下記組成の光拡散用塗布液をバーコーティングにより塗布し、加熱硬化させ、厚み約１０μｍの光拡散層を形成した。【００４６】
＜光拡散層用塗布液＞
・アクリルポリオール                    ３２．４部
（アクリディック49-394IM：大日本インキ化学工業社）
（固形分５０％）
・ポリメチルメタクリレート真球状粒子      ８．０部
（テクポリマーMBX-5：積水化成品工業社）
・フッ素系添加剤                          ０．６部
（メガファックF477：大日本インキ化学工業社）
・希釈溶剤                              ６１．３部
・硬化剤                                  ６．３部
（タケネートD110N：三井化学ポリウレタン社）【００４７】
［比較例３］
実施例１と同じ透明高分子フィルム（ルミラーT60：東レ社）の一方の表面に下記組成の光拡散用塗布液をバーコーティングにより塗布し、加熱乾燥させ、その後、高圧水銀灯により紫外線を照射して硬化させ、厚み約１０μｍの光拡散層を形成した。【００４８】
＜光拡散層用塗布液＞
・電離放射線硬化型アクリル樹脂          ２５．０部
（ユニディック17-813：大日本インキ化学工業社）
（固形分８０％）
・ポリメチルメタクリレート真球状粒子      ２．０部
（テクポリマーMBX-5：積水化成品工業社）
・希釈溶剤                              ７５．０部
・光重合開始剤                            １．０部
（イルガキュア651：チバスペシャリティーケミカルズ社）【００４９】
実施例１〜４及び比較例１〜３で得られた光拡散フィルムについて、ヘーズ、全光線透過率、透過の像鮮明度（クラリティ）、加工適性（断裁適性）および印刷適性を以下のようにして評価した。結果を表１に示す。【００５０】
１．ヘーズおよび全光線透過率
ヘーズメーター（HGM-2K：スガ試験機社）を用いて、ＪＩＳ  Ｋ７１０５：１９８１にしたがって、光拡散シートの拡散面から光を入射させたときのヘーズ及び全光線透過率を測定した。【００５１】
２．透過の像鮮明度
写像測定器（ICM-1DP：スガ試験機社）を用いて、ＪＩＳ  Ｋ７１０５：１９８１にしたがって、光学くし２．０ｍｍの透過の像鮮明度を測定した。【００５２】
３．加工適性
光拡散フィルムを１００枚重ねて、断裁機により断裁し、断裁機の刃の部分に切り屑が付着しなかったものを「○」、切り屑が付着したものを「×」とした。【００５３】
４．印刷適性
光拡散フィルムの光拡散層上に、印刷用インキ（SG700：セイコーアドバンス社）を用いて、シルクスクリーンメッシュ＃２００で印刷し、碁盤目テープ法（ＪＩＳ−Ｋ５４００）により評価した。碁盤目テープ法による剥離試験の結果、碁盤目部分が全く剥離しなかったものを「○」、碁盤目部分の一部が剥離したものを「×」とした。【００５４】
【表１】
0005412287.tif 000002
Ａ：分子中にエーテル結合を含む液状フッ素系添加剤（商品名：メガファックF444、大日本インキ化学工業）
Ｂ：分子中にエーテル結合を含むペースト状フッ素系添加剤（商品名：メガファックF142D、大日本インキ化学工業）
Ｃ：分子中にエーテル結合を含まない液状フッ素系添加剤（商品名：メガファックF477、大日本インキ化学工業）【００５５】
表１に示す結果からも明らかなように、バインダー樹脂中に液状またはペースト状フッ素系添加剤を含む実施例１〜４の光拡散フィルムでは、上用光拡散シートに求められる光学特性を満たし、且つ断裁時に切り屑の発生がなく加工性に優れ、また印刷適性にも優れていることが示された。【００５６】
一方、フッ素系添加剤を含まない比較例１およびフッ素系添加剤としてエーテル結合を含まず親水基を含むものを用いた比較例２の光拡散フィルムでは、実施例と同じバインダー樹脂および光拡散剤を同量用いたにも拘らず、クラリティが上昇し、プリズムシートの光出射側に配置される上用光拡散シートとしてはクラリティが大きすぎる（プリズムシートのパターンが目立つ）ことが示された。またバインダー樹脂として熱硬化型樹脂の代わりにＵＶ樹脂を用いた比較例３の光拡散フィルムでは、断裁時に切り屑の発生が見られ、また印刷適性も劣ることが示された。【００５７】
［実施例５］、［参考例１］
参考例として、市販の１５型ノートパソコンに用いられる光源装置（エッジライト方式）の正面輝度を測定した。この光源装置には、光入射側から光出射側に向け、下用光拡散シート（ライトアップＬＳＥ：きもと社）、２枚のプリズムシート（ＢＥＦＩＩ：３Ｍ社）及び上用光拡散シート（ライトアップＵＫ２：きもと社）がこの順に組み込まれている。この上用光拡散シートは、バインダー樹脂（アクリル系プレポリマー）と光拡散剤（アクリル樹脂ビーズ）とを含むがフッ素系添加剤を含まない光拡散層が形成されたものであり、ヘーズは２９．５％、クラリティは２８．５％である。【００５８】
上述の光源装置の上用光拡散シートを実施例１の光拡散フィルムに代えて実施例５の光源装置を作製し、参考例と同様に正面輝度を測定した。参考例の光源装置と、本発明の光源装置の正面輝度とを比較してみると、正面輝度が共に３０００ｃｄ／ｍ2程度であり、同等レベルであった。
また、プリズムシートのぎらつき具合についても観察してみたが、参考例及び実施例５共に、プリズムシートのぎらつきを視認することができなかった。この結果から、既存の上用光拡散シートに代えて本発明の光拡散フィルムを用いて光源装置を構成したとしても、光学性能が何ら損なわれないということが確認された。
【産業上の利用可能性】
【００５９】
本発明によれば、光学特性のみならず、加工適性や印刷適性にも優れ、特に光源装置のプリズムシート上に配置される上用光拡散シートとして好適な光拡散フィルムが提供される。本発明の光拡散フィルムを上用光拡散シートとして用いることにより、当該上用光拡散シートの挿入による輝度の低下のない光源装置が得られる。またプリズムシートに合わせた加工や額縁印刷などの処理を円滑に行なうことができる。
【図面の簡単な説明】
【００６０】
【図１】本発明の光拡散フィルムの実施の形態を示す図
【図２】本発明の光源装置の実施の形態を示す図
【符号の説明】
【００６１】
１０・・・光拡散フィルム、１１・・・光拡散層、１２・・・支持体、１３・・・バックコート層、２０・・・光源装置、２１・・・光源、２２・・・導光板、２３・・・下用光拡散シート、２４・・・レンズシート、２５・・・上用光拡散シート。
【図１】
0005412287.tif 000003
【図２】
0005412287.tif 000004